(57)【特許請求の範囲】
【請求項１】
清浄用組成物を含浸しており、該清浄用組成物を対象物表面に塗布する、モップであって、
上記清浄用組成物が、分子量４５０００〜６００００のアクリルエマルジョンと、分子量３０００〜６０００のアクリルオリゴマー水分散液と、分子量４０００〜５０００のオレフィン系ワックスエマルジョンとを、その固形分比率（重量部）が１００：３５〜９０：６〜１９の割合で、主成分として含有していることを特徴とするモップ。
【発明の詳細な説明】
【０００１】
【発明の属する技術分野】
本発明は、清浄用組成物を含浸しているモップに関するものである。
【０００２】
【従来技術及びその課題】
従来の表面皮膜形成剤をモップなどによって床表面に塗布して形成された皮膜においては、次のような問題点があった。
▲１▼形成された皮膜を除去するためには剥離剤などを要するため、除去作業が煩雑である。
▲２▼清掃時に除去されずに残り、表面に汚れやごみなどが残存したままで新たな皮膜が重ね塗りされた状態となり、汚れなどが落ちにくくなる。
▲３▼柔らかいために、足跡が残ってしまう。そのため、人の出入が多いリビングなどに使用すると、不都合が大きい。
▲４▼水が付着すると、容易に皮膜へ浸透し、白化してしまう。そのため、台所などの水廻りや雨水の侵入の恐れがある窓付近などに使用すると、不都合が大きい。
【０００３】
本発明は、上記の全ての問題点を緩和できる清浄用組成物を含浸しているモップを提供することを目的とする。
【０００４】
【課題を解決するための手段】
請求項１記載の発明は、清浄用組成物を含浸しており、該清浄用組成物を対象物表面に塗布する、モップであって、上記清浄用組成物が、分子量４５０００〜６００００のアクリルエマルジョンと、分子量３０００〜６０００のアクリルオリゴマー水分散液と、分子量４０００〜５０００のオレフィン系ワックスエマルジョンとを、その固形分比率（重量部）が１００：３５〜９０：６〜１９の割合で、主成分として含有していることを特徴としている。
【０００５】
本発明のモップによって清浄用組成物を塗布して形成された皮膜においては、アクリルエマルジョンのアクリルがベースとなるため、強固な皮膜が形成され、アクリルオリゴマー水分散液のオリゴマーが配合されているため、自己再分散性が発揮されて、皮膜に付着した埃や汚れが取れ易くなり、オレフィン系ワックスエマルジョンのワックスが配合されているため、耐水性が向上し、皮膜に足跡が付きにくくなり、台所などの水廻りにも安心して使用できるようになる。
【０００６】
【発明の実施の形態】
表１は本発明のモップに含浸されている清浄用組成物の配合組成を示す。
【０００７】
【表１】
0004815046.tif 000002
【０００８】
上記清浄用組成物において、アクリルエマルジョンと、アクリルオリゴマー水分散液と、オレフィン系ワックスエマルジョンとの、固形分比率（重量部）は、１００：３５〜９０：６〜１９となっている。
【０００９】
各配合成分は、具体的には、次の通りである。
(1) アクリルオリゴマー水分散液は、ポリ（メタ）クリル酸・（メタ）クリル酸エステル共重合体（商品名「オリゴマーＣ」、コニシ株式会社製）である。
(2) アクリルエマルジョンは、アクリル系ポリマーとアンモニア水との混合物（商品名「プライマルＥ−１８７６」、ローム・アンド・ハース・ジャパン株式会社製）である。
(3) オレフィン系ワックスエマルジョンは、酸化ポリプロピレンワックスエマルジョン（商品名「ハイテックＰ−５０４３」、東邦化学工業株式会社製）である。
(4) 可塑剤は、エチルカルビトールである。
(5) 界面活性剤は、ポリオキシエチレンアルキルエーテルである。
(6) 抗菌・抗カビ剤は、有機窒素硫黄系・有機臭素系の混合物（商品名「バイオホープ」、ケイ・アイ化成株式会社製）である。
(7) レベリング剤は、フッ素系界面活性剤（商品名「フロラードＦＣ−１２９」、住友スリーエム株式会社製）である。
(8) 消泡剤は、シリコーン系（商品名「ＦＳアンチフォーム９０」、ダウコーニングアジア株式会社製）である。
(9) 香料は、調合香料（商品名「ＰＥＲＦＵＭＥ  ＫＫ−３３２」、大鹿香料株式会社製）である。
(10) アンモニア水は２８％水溶液である。なお、アンモニア水は清浄用組成物がｐＨ８．５になる量を加える。
【００１０】
上記清浄用組成物を、モップに含浸させて、床表面に塗布すると、床表面に皮膜が形成される。該皮膜に埃や汚れが付着した後に、上記清浄用組成物をモップに含浸させて、再度塗布払拭すると、床表面の皮膜が再分散して、該皮膜に付着していた埃や汚れが除去されるとともに、新たに同じ皮膜が形成される。
【００１１】
上記清浄用組成物により形成された皮膜について、自己再分散性、耐水性、及び足跡付着性についての試験を行った。試験方法及び評価基準は次の通りとした。
【００１２】
（１）自己再分散性
・試験方法…床表面にモップにより清浄用組成物を払拭塗布後、皮膜を３時間放置乾燥させた後、皮膜にクレヨンで線を描いて１週間放置した。この皮膜に、再び清浄用組成物をモップに含浸させ、５回往復払拭し、クレヨンの除去状況を観察する。
・評価基準…目視にて次の３段階に評価する。
〇：クレヨンがきれいに除去されている。
△：クレヨンが少し残っている。
×：クレヨンがはっきりと残っている。
【００１３】
（２）耐水性
・試験方法…モップにより床表面に清浄用組成物を払拭塗布し、３時間放置乾燥させた。この皮膜に同じ操作を更に２回繰り返し、３重塗り皮膜を作製した。厚めにしたのは、耐水性評価を行いやすくするためである。この皮膜に、１ｍｌの水をスポイトで垂らし、１時間後に水を拭き取って、水跡を観察する。
・評価基準…目視にて次の３段階に評価する。
〇：水跡がない。
△：水跡が少し残っている。
×：水跡がはっきりと残っている。
【００１４】
（３）足跡付着性
・試験方法…床表面にモップにより清浄用組成物を払拭して３時間放置乾燥後、固く絞った雑巾で素足を清浄にし、その１分後から１分間、皮膜上に立ち、足跡の状況を観察する。
・評価基準…目視にて次の３段階に評価する。
〇：足跡がない。
△：足跡が少し残っている。
×：足跡がはっきりと残っている。
【００１５】
上記清浄用組成物により形成された皮膜の、自己再分散性、耐水性、及び足跡付着性は、全て「〇」の評価であった。
【００１６】
ちなみに、上記清浄用組成物における、アクリルエマルジョン、アクリルオリゴマー水分散液、及びオレフィン系ワックスエマルジョンの、適切な配合割合及び分子量は、表２〜表７に示すような清浄用組成物Ａ１〜Ａ３、Ｂ１〜Ｂ３、Ｃ１〜Ｃ３、Ｄ１〜Ｄ３、Ｅ１〜Ｅ３、Ｆ１〜Ｆ３を調製し、自己再分散性、耐水性、及び足跡付着性を評価することによって、求めた。
【００１７】
表２の配合Ａ１〜Ａ３は、アクリルオリゴマー水分散液の配合割合のみ異なり、他は同じ配合のものである。表３の配合Ｂ１〜Ｂ３は、アクリルエマルジョンの配合割合のみ異なり、他は同じ配合のものである。表４の配合Ｃ１〜Ｃ３は、オレフィン系ワックスエマルジョンの配合割合のみ異なり、他は同じ配合のものである。
【００１８】
【表２】
0004815046.tif 000003
【００１９】
【表３】
0004815046.tif 000004
【００２０】
【表４】
0004815046.tif 000005
【００２１】
表２〜表４から分かるように、アクリルエマルジョン、アクリルオリゴマー水分散液、及びオレフィン系ワックスエマルジョンの、配合割合は、表１に示す配合割合とするのが、好ましい。
【００２２】
表５の配合Ｄ１〜Ｄ３は、アクリルオリゴマー水分散液の分子量のみ異なり、他は同じ配合のものである。表６の配合Ｅ１〜Ｅ３は、アクリルエマルジョンの分子量のみ異なり、他は同じ配合のものである。表７の配合Ｆ１〜Ｆ３は、オレフィン系ワックスエマルジョンの分子量のみ異なり、他は同じ配合のものである。
【００２３】
【表５】
0004815046.tif 000006
【００２４】
【表６】
0004815046.tif 000007
【００２５】
【表７】
0004815046.tif 000008
【００２６】
表５〜表７から分かるように、アクリルエマルジョン、アクリルオリゴマー水分散液、及びオレフィン系ワックスエマルジョンの、各分子量は、表１に示す分子量とするのが、好ましい。
【００２７】
【実施例】
具体的に、表８に示す配合組成の清浄用組成物を調製し、該清浄用組成物により形成した皮膜について、自己再分散性、耐水性、及び足跡付着性を評価したところ、全て「〇」の評価であった。なお、表８に示す各配合成分は上述した物と同じである。また、表８の組成物のｐＨは８．６であった。
【００２８】
【表８】
0004815046.tif 000009
【００２９】
【発明の効果】
請求項１記載の発明によれば、自己再分散性を発揮でき、しかも、硬く、更に、耐水性の優れた、皮膜を得ることができる。従って、埃や汚れが取れ易く、しかも、歩行時の足跡が付きにくく、更に、台所などの水廻りにも安心して使用できる、皮膜を得ることができる。